(57)【要約】【課題】強い殺菌作用及び消毒作用によらずに、細菌の増殖及び拡散の抑制に寄与することができる細菌付着抑制性樹脂を提供する。【解決手段】本発明に係る細菌付着抑制性樹脂は、下記式（１）で表される第一構成単位と、下記式（２）で表される第二構成単位とのうち、少なくとも一方を含む。式（１）中、Ｒ1はＨ又はメチル基であり、Ｒ3は炭素数１〜３のアルキレン基であり、Ｒ4及びＲ5の各々は独立にＨ又は炭素数１〜４のアルキル基であり、Ｒ7は炭素数１〜８の直鎖状または分岐鎖状のアルキレン基であり、Ｒ8はＨ又は炭素数１〜４のアルキル基であり、ＡはＯ又はＮＨである。2016017130.tif 000019【選択図】なし【特許請求の範囲】
【請求項１】
下記式（１）で表される第一構成単位と、下記式（２）で表される第二構成単位とのうち、少なくとも一方を含む細菌付着抑制性樹脂、
【化１】
2016017130.tif 000014
式（１）中、Ｒ1はＨ又はメチル基であり、Ｒ3は炭素数１〜３のアルキレン基であり、Ｒ4及びＲ5の各々は独立にＨ又は炭素数１〜４のアルキル基であり、ＡはＯ又はＮＨであり、
【化２】
2016017130.tif 000015
式（２）中、Ｒ1はＨ又はメチル基であり、Ｒ7は炭素数１〜８の直鎖状または分岐鎖状のアルキレン基であり、Ｒ8はＨ又は炭素数１〜４のアルキル基であり、ＡはＯ又はＮＨである。
【請求項２】
下記式（３）で表される第三構成単位、下記式（４）で表される第四構成単位及び下記式（５）で表される第五構成単位のうち、少なくとも一種の構成単位を更に含む請求項１に記載の細菌付着抑制性樹脂、
【化３】
2016017130.tif 000016
式（３）中、Ｒ1はＨ又はメチル基であり、Ｒ3は炭素数１〜３のアルキレン基であり、Ｒ4及びＲ5の各々は独立にＨ又は炭素数１〜４のアルキル基であり、Ｒ6は炭素数１〜２のアルキレン基であり、ＡはＯ又はＮＨであり、
【化４】
2016017130.tif 000017
式（４）中のＲ1はＨ又はメチル基、Ｒ2は炭素数２〜２２の範囲内の炭化水素基であり、
【化５】
2016017130.tif 000018
式（５）中のＲ1はＨ又はメチル基である。
【請求項３】
前記第一構成単位、前記第二構成単位、前記第三構成単位、前記第四構成単位及び前記第五構成単位の合計に対する、前記第一構成単位及び前記第二構成単位の合計の百分比が、２５モル％以上１００モル％未満の範囲内である請求項２に記載の細菌付着抑制性樹脂。
【請求項４】
サルモネラ属細菌の付着抑制作用を有する請求項１乃至３のいずれか一項に記載の細菌付着抑制性樹脂。
【請求項５】
前記サルモネラ属細菌がSalmonella enteritidisである請求項４に記載の細菌付着抑制性樹脂。
【発明の詳細な説明】
【技術分野】
【０００１】
本発明は、細菌付着抑制性樹脂に関し、詳しくは細菌が付着しにくい性質を有する樹脂に関する。
【背景技術】
【０００２】
一般に、生活環境における細菌の増殖及び拡散を抑制することが、衛生的観点から求められている。特に医療・介護分野ではそれが顕著である。そのために、無機系、有機系の抗菌剤が広く用いられているが、抗菌剤の多くは高い毒性を持っているため、近年では毒性の低下を目的として、高分子型の抗菌剤が開発されている。
【０００３】
例えば特許文献１にはホスホニウム塩系ビニル単量体からなる重合体が優れた抗菌作用を有し、コンタクトレンズやアイケア製品に応用できることが記載されている。
【０００４】
しかし、特許文献１に示される高分子型抗菌剤でも、従来の抗菌剤と同様に強い殺菌作用又は消毒作用によって抗菌性を示すため、毒性の低下は十分には達成されていない。
【先行技術文献】
【特許文献】
【０００５】
【特許文献１】国際公開第Ｗ９５／２６１７号
【発明の概要】
【発明が解決しようとする課題】
【０００６】
本発明は上記の点に鑑みてなされたものであり、強い殺菌作用及び消毒作用によらずに、細菌の増殖及び拡散の抑制に寄与することができる細菌付着抑制性樹脂を提供することを目的とする。
【課題を解決するための手段】
【０００７】
本発明に係る細菌付着抑制性樹脂は、下記式（１）で表される第一構成単位と、下記式（２）で表される第二構成単位とのうち、少なくとも一方を含む。
【０００８】
【化１】
2016017130.tif 000002
【０００９】
式（１）中、Ｒ1はＨ又はメチル基であり、Ｒ3は炭素数１〜３のアルキレン基であり、Ｒ4及びＲ5の各々は独立にＨ又は炭素数１〜４のアルキル基であり、ＡはＯ又はＮＨである。
【００１０】
【化２】
2016017130.tif 000003
【００１１】
式（２）中、Ｒ1はＨ又はメチル基であり、Ｒ7は炭素数１〜８の直鎖状または分岐鎖状のアルキレン基であり、Ｒ8はＨ又は炭素数１〜４のアルキル基であり、ＡはＯ又はＮＨである。
【００１２】
本発明に係る細菌付着抑制樹脂は、下記式（３）で表される第三構成単位、下記式（４）で表される第四構成単位及び下記式（５）で表される第五構成単位のうち、少なくとも一種の構成単位を更に含んでもよい。
【００１３】
【化３】
2016017130.tif 000004
【００１４】
式（３）中、Ｒ1はＨ又はメチル基であり、Ｒ3は炭素数１〜３のアルキレン基であり、Ｒ4及びＲ5の各々は独立にＨ又は炭素数１〜４のアルキル基であり、Ｒ6は炭素数１〜２のアルキレン基であり、ＡはＯ又はＮＨである。
【００１５】
【化４】
2016017130.tif 000005
【００１６】
式（４）中のＲ1はＨ又はメチル基、Ｒ2は炭素数２〜２２の範囲内の炭化水素基である。
【００１７】
【化５】
2016017130.tif 000006
【００１８】
式（５）中のＲ1はＨ又はメチル基である。
【００１９】
本発明に係る細菌付着抑制性樹脂では、第一構成単位、第二構成単位、第三構成単位、第四構成単位及び第五構成単位の合計に対する、第一構成単位及び第二構成単位の合計の百分比が２５モル％以上１００モル％未満の範囲内であってもよい。
【００２０】
本発明に係る細菌付着抑制性樹脂は、サルモネラ属細菌の付着抑制作用を有することが好ましい。
【００２１】
サルモネラ属細菌がSalmonella enteritidisであることも好ましい。
【発明の効果】
【００２２】
本発明に係る細菌付着抑制性樹脂は、細菌が非常に付着しにくいため、高い殺菌作用及び消毒作用によらずに、細菌の増殖及び拡散の抑制に寄与することができる。
【図面の簡単な説明】
【００２３】
【図１】実施例１〜６及び比較例１，２についての、樹脂への細菌の付着量を測定した結果を示すグラフである。
【図２】実施例７〜１０及び比較例１についての、樹脂への細菌の付着量を測定した結果を示すグラフである。
【発明を実施するための形態】
【００２４】
本実施形態に係る細菌付着抑制性樹脂は、第一構成単位と第二構成単位とのうち、少なくとも一方を含むことで、細菌が付着しにくい性質を有する。
【００２５】
第一構成単位は下記式（１）で表される。
【００２６】
【化６】
2016017130.tif 000007
【００２７】
式（１）中、Ｒ1はＨ又はメチル基であり、Ｒ3は炭素数１〜３のアルキレン基であり、Ｒ4及びＲ5の各々は独立にＨ又は炭素数１〜４のアルキル基であり、ＡはＯ又はＮＨである。細菌付着抑制性樹脂が第一構成単位を含むと、細菌付着抑制性樹脂に、部分的に正電荷をもつ構造が導入される。この正電荷をもつ構造によって、細菌付着抑制性樹脂に近づいた細菌の、細胞外高分子化合物を形成する活動を、一時的に低下させることができる。そうすると、細菌の細菌付着抑制性樹脂への付着が抑制される。
【００２８】
第二構成単位は下記式（２）で表される。
【００２９】
【化７】
2016017130.tif 000008
【００３０】
式（２）中、Ｒ1はＨ又はメチル基であり、Ｒ7は炭素数１〜８の直鎖状または分岐鎖状のアルキレン基であり、Ｒ8はＨ又は炭素数１〜４のアルキル基であり、ＡはＯ又はＮＨである。細菌付着抑制性樹脂が第二構成単位を含むと、細菌付着抑制性樹脂に非イオン性の親水性構造が導入される。この構造によって、細菌付着抑制性樹脂にSalmonella enteritidis等の表面が疎水性である細菌の接近することが妨げられるため、細菌付着抑制性樹脂への細菌の付着が抑制される。
【００３１】
細菌付着抑制性樹脂は、第三構成単位、第四構成単位及び第五構成単位のうち、少なくとも一種の構成単位を更に含んでもよい。
【００３２】
第三構成単位は下記式（３）で表される。
【００３３】
【化８】
2016017130.tif 000009
【００３４】
式（３）中、Ｒ1はＨ又はメチル基であり、Ｒ3は炭素数１〜３のアルキレン基であり、Ｒ4及びＲ5の各々は独立にＨ又は炭素数１〜４のアルキル基であり、Ｒ6は炭素数１〜２のアルキレン基であり、ＡはＯ又はＮＨである。細菌付着抑制性樹脂が第三構成単位を含むと、細菌付着抑制性樹脂に正電荷と負電荷をもつ構造が導入される。この構造によって、細菌付着抑制性樹脂と細菌の表面に存在する陰イオン性の構造との間に静電的反発力を生じさせて細菌付着抑制性樹脂への細菌の付着を抑制する作用と、細菌付着抑制性樹脂に近づいた細菌の細胞外高分子化合物を形成する活動を一時的に低下させる作用とを、両方得ることができる。これにより細菌付着抑制性樹脂への細菌の付着が抑制される。
【００３５】
第四構成単位は、下記式（４）で表される。
【００３６】
【化９】
2016017130.tif 000010
【００３７】
式（４）中のＲ1はＨ又はメチル基、Ｒ2は炭素数２〜２２の範囲内の炭化水素基である。Ｒ2は、直鎖状であってよく、分枝鎖状であってもよく、環状であってもよい。
【００３８】
細菌付着抑制性樹脂が第四構成単位を含むと、細菌付着抑制性樹脂の側鎖同士の凝集が起こりやすくなり、細菌付着抑制性樹脂から形成される被膜又は成形体の内側に第四構成単位が偏在しやすくなる。これによって、細菌付着抑制性樹脂中の親水性の構成単位が、成形体又は被膜の表面に配向しやすくなり、成形体又は被膜の表面に親水性が付与される。このため、被膜又は成形体への、表面に疎水性構造を備える細菌の接近が妨げられる。式（４）中のＲ2の炭素数が８〜２２の範囲内であれば、特に好ましい。この範囲であれば、充分な疎水性相互作用を生じさせることができるとともに、細菌付着抑制性樹脂に柔軟性を持たせることが可能となり、細菌付着抑制性樹脂の成形性及び被覆性が向上する。
【００３９】
第五構成単位は、下記式（５）で表される。
【００４０】
【化１０】
2016017130.tif 000011
【００４１】
式（５）中のＲ1はＨ又はメチル基である。
【００４２】
細菌付着抑制性樹脂が第五構成単位を含むと、細菌付着抑制性樹脂に、部分的に負電荷をもつ構造が導入される。そのため、細菌付着抑制性樹脂における負電荷をもつ構造と細菌の表面に存在する陰イオン性の構造との間に静電的反発力を生じさせて、細菌付着抑制性樹脂への細菌の付着を抑制することができる。
【００４３】
細菌付着抑制性樹脂は、特に第一構成単位と第二構成単位の少なくとも一方と、第三構成単位、第四構成単位及び第五構成単位のうちのうち少なくとも一種とを含むことが好ましい。この場合、細菌付着抑制性樹脂に細菌が特に付着しにくくなる。
【００４４】
細菌付着抑制性樹脂中の、第一構成単位、第二構成単位、第三構成単位、第四構成単位及び第五構成単位の合計に対する、第一構成単位及び第二構成単位の合計の百分比は、２５モル％以上１００モル％未満の範囲内にあることが好ましい。この百分比が２５モル％以上であることで、細菌付着抑制性樹脂への細菌の付着の抑制効果を充分に得ることができる。第一構成単位、第二構成単位、第三構成単位、第四構成単位及び第五構成単位の合計に対する、第一構成単位及び第二構成単位の合計の百分比は、特に５０モル％以上１００モル％未満の範囲内であることが好ましい。この場合、細菌付着抑制性樹脂に細菌が特に付着しにくくなる。
【００４５】
細菌付着抑制性樹脂中の全構成単位に対する第一構成単位、第二構成単位、第三構成単位、第四構成単位及び第五構成単位の合計の百分比は、４０〜１００モル％の範囲内であることが好ましく、８０〜１００モル％の範囲内であれば更に好ましい。
【００４６】
細菌付着抑制性樹脂は、例えばエチレン性不飽和単量体を重合させることで得られる。
【００４７】
細菌付着抑制性樹脂が第一構成単位を含む場合は、エチレン性不飽和単量体は下記（１ａ）に示す第一単量体を含むことが好ましい。細菌付着抑制性樹脂が第二構成単位を含む場合は、エチレン性不飽和単量体は下記（２ａ）に示す第二単量体を含むことが好ましい。細菌付着抑制性樹脂が第三構成単位を含む場合は、エチレン性不飽和単量体は下記（３ａ）に示す第三単量体を含むことが好ましい。細菌付着抑制性樹脂が第四構成単位を含む場合は、エチレン性不飽和単量体は下記式（４ａ）に示す第四単量体を含むことが好ましい。細菌付着抑制性樹脂が第五構成単位を含む場合は、エチレン性不飽和単量体は下記式（５ａ）に示す第五単量体を含むことが好ましい。
【００４８】
【化１１】
2016017130.tif 000012
【００４９】
細菌付着抑制性樹脂が第一構成単位、第二構成単位、第三構成単位、第四構成単位及び第五構成単位以外の構成単位を備える場合、エチレン性不飽和単量体は、第一単量体、第二単量体、第三単量体、第四単量体及び第五単量体以外の単量体（以下、第六単量体という）を含有してもよい。第六単量体は、各種のアニオン性不飽和単量体、カチオン性不飽和単量体、ノニオン性不飽和単量体等を含有することができる。
【００５０】
細菌付着抑制性樹脂に式（３）に示す第三構成単位を含ませるために式（３ａ）に示す第三単量体が使用される場合は、まず式（１ａ）に示す第一単量体を用意し、この式（１ａ）に示す第一単量体の全部を両性化することで、式（３ａ）に示す第三単量体を得ることができる。また、細菌付着抑制性樹脂に式（１）に示す第一構成単位と式（３）に示す第三構成単位を含ませるために式（１ａ）に示す第一単量体と式（３ａ）に示す第三単量体とが使用される場合は、まず式（１ａ）に示す第一単量体を用意し、この第一単量体の一部を両性化することで、式（１ａ）に示す第一単量体と式（３ａ）に示す第三単量体との混合物を得ることができる。両性化は適宜の手法でなされる。例えば式（１ａ）に示す第一単量体を含む親水性溶媒溶液を攪拌しながら、この溶液に両性化剤を含む液（水溶液、親水性溶媒溶液、懸濁液等）を滴下し、続いてこの溶液を７０〜９５℃で２〜１０時間加熱することで、式（１ａ）に示す第一単量体の一部又は全部を両性化することができる。両性化剤として、Ｘ−Ｒ6−ＣＯＯＨ（Ｘはハロゲン原子）で示される化合物、この化合物のアルカリ金属塩等が挙げられる。アルカリ金属塩が使用される場合、両性化により副次的に生成する塩は必要に応じて濾過、イオン交換、電気透析等の適宜の手法で除去される。
【００５１】
エチレン性不飽和単量体の重合方法は特に制限されず、公知の種々の方法が採用され得る。特にエチレン性不飽和単量体を親水性溶媒中又は水と親水性溶媒とを含む混合溶媒中でラジカル重合させることが好ましい。重合法としては、例えば溶液重合法、乳化重合法等が採用され得る。細菌付着抑制性樹脂は、ブロック共重合体であってもグラフト共重合体であってもよい。
【００５２】
親水性溶媒の具体例としては、メタノール、エタノール等の低級アルコール；アセトン等の低級ケトン；等が挙げられる。これらの溶媒のうち一種のみが用いられても、二種以上が併用されてもよい。
【００５３】
エチレン性不飽和単量体の重合にあたって、重合開始剤が使用されることも好ましい。重合開始剤としては特に制限されないが、例えば、２，２’−アゾビスイソブチロニトリル、２，２’−アゾビス（２−メチルブチロニトリル）、２，２’−アゾビス（２，４−ジメチルバレロニトリル）、２，２’−アゾビス（２−アミジノプロパン）二塩酸塩、２，２’−アゾビス（Ｎ，Ｎ’−ジメチレンイソブチルアミジン）等のアゾ化合物；過酸化ベンゾイル、過酸化ラウロイル等の有機過酸化物；過硫酸カリウム；過硫酸アンモニウム；過酸化水素水；等が挙げられる。
【００５４】
エチレン性不飽和単量体を重合させる際の反応温度はエチレン性不飽和単量体の組成、重合開始剤の種類、溶媒の種類などに依存するが、２０〜２００℃の範囲内が好ましい。反応時間はエチレン性不飽和単量体の組成、重合開始剤の種類、溶媒の種類などに依存するが、２〜２４時間の範囲内であることが好ましい。
【００５５】
式（１ａ）に示す第一単量体を含有するエチレン性不飽和単量体を重合することで式（１）に示す第一単位構造を含む中間体を合成し、この中間体中の第一単位構造の全部を両性化することで、式（３）に示す第三単位構造を含む細菌付着抑制性樹脂を得てもよい。中間体中の式（１）に示す第一単位構造の一部を両性化することで、式（１）に示す第一単位構造及び式（３）に示す第三単位構造を含む細菌付着抑制性樹脂を得てもよい。両性化は適宜の手法でなされる。例えば中間体を含む親水性溶媒溶液を攪拌しながら、この溶液に両性化剤を含む液（水溶液、親水性溶媒溶液、懸濁液等）を滴下し、続いてこの溶液を７０〜９５℃で２〜１０時間加熱することで、式（１）に示す第一単位構造の全部又は一部を両性化することができる。
【００５６】
細菌付着抑制性樹脂の重量平均分子量は、ゲル浸透クロマトグラフィーの測定によるポリスチレン換算の重量平均分子量として２０００〜７００００の範囲内であることが好ましい。この場合、細菌付着抑制性樹脂中の構成単位の構造に起因する細菌の付着を抑制する効果が充分に得られる。また、各種部材上に細菌付着抑制性樹脂製の被膜を形成する場合、成形性及び被膜の部材への被覆性に優れると同時に、被膜の充分な耐水性を保持することもできる。
【００５７】
本実施形態に係る細菌付着抑制性樹脂は、細菌が付着しにくい性質を有し、特にSalmonella enteritidis等のサルモネラ属細菌が付着しにくい性質を有する。このため、細菌付着抑制性樹脂で被覆された部材、及び細菌付着抑制性樹脂の成形体からなる部材には、細菌が付着しにくい。また、細菌が部材に付着しにくいということは、細菌が部材に付着しても部材から細菌を除去しやすいということでもある。このため、細菌付着抑制性樹脂で被覆された部材、及び細菌付着抑制性樹脂の成形体からなる部材に細菌が付着したとしても、拭き掃除などで部材から細菌を容易に除去することができる。
【００５８】
細菌付着抑制性樹脂で被覆された部材、及び細菌付着抑制性樹脂の成形体からなる部材は、不特定多数の人の手に触れる機会が多い製品、例えば手すりに適用されることが好ましい。この場合、病原菌が付着している人の手が製品に触れても、製品に病原菌が付着しにくく、付着したとしても拭き掃除などで容易に除去される。そのため製品に別の人の手が触れても、この人の手に病原菌が付着しにくい。すなわち、手すりなどの製品を介して細菌が人から人へと拡散することが抑制される。そのため、生活環境における細菌の増殖及び拡散を抑制することができる。
【００５９】
勿論、細菌付着抑制性樹脂で被覆された部材、及び細菌付着抑制性樹脂の成形体からなる部材は、手すりに限らず、種々の製品に適用可能である。
【００６０】
また、従来の抗菌剤のように殺菌作用又は消毒作用を利用するのではなく、細菌が付着しにくい性質を利用するため、細菌の増殖及び拡散を抑制するために本実施形態に係る細菌付着抑制性樹脂を利用しても、人体に害がおよびにくい。
【実施例】
【００６１】
以下、本発明の具体的な実施例を示す。但し、本発明はこの実施例に制限されず、種々の設計変更が可能である。
【００６２】
［樹脂の合成及び樹脂被覆シートの作製］
還流冷却器、温度計、窒素ガス導入管及び撹拌機が取り付けられた容量１リットルの四つ口フラスコに、表１に示すエチレン性不飽和単量体１００質量部とイソプロパノール１８５質量部を仕込むことで溶液を調製した。この溶液を、窒素気流下、昇温した。約８３℃で還流状態となった時点で、溶液に２，２’−アゾビスイソブチロニトリル０．８質量部を添加し、４時間還流状態を維持することで重合反応を進行させた。次いで、溶液から溶媒を留去した後、再度イソプロパノールを加えることでこの溶液の溶媒含有量を調整した。これにより、固形分濃度４０質量％の樹脂溶液を得た。
【００６３】
【表１】
2016017130.tif 000013
【００６４】
表１中のエチレン性不飽和単量体の組成はモル比（モル％）で示した。
【００６５】
尚、表１中のエチレン性不飽和単量体の詳細は次の通りである。
ＤＭＭＡ：メタクリル酸２−（ジメチルアミノ）エチル（CAS No.2867-47-2）。
ＨＥＡ：アクリル酸２−ヒドロキシエチル（CAS No.818-61-1）。
ＨＥＭＡ：メタクリル酸２−ヒドロキシエチル（CAS No. 868-77-9）。
ＨＰＭＡ：メタクリル酸２−ヒドロキシプロピル（CAS No. 27813-02-1）。
ＭＥＢ：メタクリロイルオキシエチルジメチルカルボキシベタイン（CAS No.62723-61-9）
ＢＭＡ：メタクリル酸ｎ−ブチル（CAS No. 97-88-1）。
ＥＨＭＡ：メタクリル酸２−エチルヘキシル（CAS No.688-84-6）。
ＳＭＡ：メタクリル酸ステアリル（CAS No.32360-05-7）。
ＭＡＡ：メタクリル酸（CAS No.79-41-4）。
【００６６】
得られた樹脂溶液を、アプリケーターを用いてＰＥＴフィルム（三菱樹脂株式会社製、品名ダイアホイルＴ１００−７５）の片面上に塗布することで、厚み１００μｍの塗膜を形成し、この塗膜を一晩放置して自然乾燥させた。次いで、ＰＥＴフィルムのもう一方の面上に樹脂溶液を塗布することで、厚み１００μｍの塗膜を形成し、この塗膜も一晩放置して自然乾燥させた。次に、これらの塗膜を７０℃の熱風で３時間加熱した。これにより、ＰＥＴフィルムの両面上に、それぞれ樹脂製の被膜を形成した。これにより、樹脂被覆シートを得た。各被膜の厚みを厚み測定機ＭＧ−５００Ａで測定したところ、平均２５μｍであった。尚、比較例１ではＰＥＴフィルムに被膜を形成しなかった。
【００６７】
［細菌の付着量の評価］
樹脂被覆シートから１ｃｍ×１ｃｍの寸法の試験片を切り出した。対数増殖期の細菌として、Salmonella enteritidis CL#15-1の細菌株を用意した。この細菌をＬＢ培地中に懸濁してから、試験片とともに試験管に分注し、試験管内で細菌を４℃で４時間培養した。次いで試験片をリン酸緩衝生理食塩水（ＰＢＳ）で洗浄した後、０．１質量％のＴｒｉｔｏｎ  Ｘ−１００を含むＰＢＳで洗浄することで、試験片に付着した細菌を除去した。洗浄に使用した後のＴｒｉｔｏｎ  Ｘ−１００を含むＰＢＳを回収し、これをＬＢ寒天培地に塗布してコロニーを形成させ、生菌数を計測した。この結果から、試験片における細菌の付着量を評価した。
【００６８】
結果を図１及び図２に示す。尚、図１及び図２のグラフの縦軸は、比較例１における細菌の付着量を１とみなした場合の細菌の付着量の相対値である。
【００６９】
図１及び図２に示すように、実施例１〜１０の樹脂被覆シートは、被膜を備えないＰＥＴフィルム（比較例１）並びにＢＭＡのみから形成された被膜を備える比較例２と比べて、細菌の付着量が少ないことがわかった。
【００７０】
このうち、第二単量体のみを用いた実施例１及び２、第一単量体のみを用いた実施例３、並びに第一構成単位、第二構成単位、第三構成単位、第四構成単位及び第五構成単位の合計に対する、第一構成単位及び第二構成単位の合計の百分比が２５モル％以上１００モル％未満の範囲内にある実施例４〜６では、細菌の付着量が特に少なかった。
【００７１】
［培養液中の細菌の増殖量の評価］
樹脂被覆シートから１ｃｍ×１ｃｍの寸法の試験片を切り出した。対数増殖期の細菌として、Salmonella enteritidis CL#15-1の細菌株を用意した。この細菌をＬＢ培地中に懸濁してから、試験片とともに試験管に分注し、試験管内で細菌を３７℃で４時間培養した。次いで、試験片を取り出したそれぞれの培養液を、細菌量の指標として波長５５０ｎｍの吸光度を測定した。
【００７２】
殺菌効果を示さないＰＥＴフィルム（比較例１）とともに分注した培養液の吸光度と比べて、いずれの実施例の樹脂被覆シートとともに分注した培養液の吸光度は同等であった。このことから、いずれの実施例の樹脂被覆シートもＰＥＴフィルム（比較例１）と同様に、殺菌作用や消毒作用を示さないことがわかった。
【図１】
2016017130.tif 000020
【図２】
2016017130.tif 000021